(57)【要約】    【課題】  電子ディスプレイの前面に設置するディスプレイ用フィルタであって、三波長域発光形蛍光灯のＲＧＢ発光波長における反射率及び透過率の調整により、加えて平均透過率の調整により、ディスプレイのコントラストを向上させ、且つ画面明るさを確保することを両立させたディスプレイ用フィルタを提供する。    【解決手段】  三波長域発光形蛍光灯の緑色発光ピーク波長を中心にして±１５ｎｍの範囲の平均反射率Ｒｇ（％）と、三波長域発光形蛍光灯の青色発光ピーク波長を中心にして±１５ｎｍの範囲の平均反射率Ｒｂ（％）と、三波長域発光形蛍光灯の赤色発光ピーク波長を中心にして±１５ｎｍの範囲の平均反射率Ｒｒ（％）が、何れも３．５％以下であるディスプレイ用フィルタであって、視感透過率（Ｙ）が２０％〜５０％の範囲のディスプレイ用フィルタである。【選択図】  なし【特許請求の範囲】
【請求項１】
三波長域発光形蛍光灯の緑色発光ピーク波長を中心にして±１５ｎｍの範囲の平均反射率Ｒｇ（％）と、三波長域発光形蛍光灯の青色発光ピーク波長を中心にして±１５ｎｍの範囲の平均反射率Ｒｂ（％）と、三波長域発光形蛍光灯の赤色発光ピーク波長を中心にして±１５ｎｍの範囲の平均反射率Ｒｒ（％）が、何れも３．５％以下であるディスプレイ用フィルタであって、視感透過率（Ｙ）が２０％〜５０％の範囲であることを特徴とするディスプレイ用フィルタ。
【請求項２】
三波長域発光形蛍光灯の緑色発光ピーク波長を中心にして±１５ｎｍの範囲の平均透過率Ｔｇ（％）が２５％〜４５％、三波長域発光形蛍光灯の青色発光ピーク波長を中心にして±１５ｎｍの範囲の平均透過率Ｔｂ（％）が３０％〜５０％、三波長域発光形蛍光灯の赤色発光ピーク波長を中心にして±１５ｎｍの範囲の平均透過率Ｔｒ（％）が２５％〜５０％の範囲であることを特徴とする請求項１記載のディスプレイ用フィルタ。
【請求項３】
５５０ｎｍ〜６００ｎｍの波長域に、透過率の極小値を有することを特徴とする請求項１又は２に記載のディスプレイ用フィルタ。
【請求項４】
請求項１乃至３のいずれか１項に記載のディスプレイ用フィルタであって、電磁波遮蔽機能、色調整機能、紫外線吸収機能のいずれか一種もしくは二種以上の機能を有する一層もしくは二層以上の層を有することを特徴とするディスプレイ用フィルタ。
【請求項５】
請求項１乃至４のいずれか１項に記載のディスプレイ用フィルタであって、反射防止層を有することを特徴とするディスプレイ用フィルタ。
【請求項６】
請求項１乃至５のいずれか１項に記載のディスプレイ用フィルタがディスプレイの観察側に配置されていることを特徴とするディスプレイ。
【発明の詳細な説明】
【技術分野】
【０００１】
種々の電子機器のディスプレイパネルに適用されるフィルタであって、外光によるコントラストの影響を抑制することができるディスプレイ用フィルタに関する。
【背景技術】
【０００２】
近年、種々の電子機器のディスプレイパネルとして、ＣＲＴ（ブラウン管）、ＬＣＤ（液晶ディスプレイ）、ＰＤＰ（プラズマディスプレイ）、有機・無機ＥＬディスプレイ、ＦＥＤ（フィールドエミッションディスプレイ）等の電子ディスプレイが使用されている。
【０００３】
ところで、ディスプレイは、蛍光灯や太陽光等、様々な種類の外光が存在する場所に設置される。しかしながらこれら外光は電子ディスプレイ表面で反射し、表示の黒部分を白っぽくしてしまうため、良好なコントラストが得られない。そこで、この不要な外光の影響を除去し、コントラストを向上させるためにディスプレイの前面に設置させるディスプレイ用フィルタが従来から検討されている。
【０００４】
例えば、特表２００５−５０９８９５号公報（特許文献１）には複数のビームスプリッタとして作用する複数の傾斜表面を有する要素を備えるコントラスト強調フィルタが記されているが、特許文献１のフィルタでは視野角が制限されてしまい、また、複数の傾斜表面を有する要素を追加するためにフィルタが複雑化し、工程数が増えるとの問題もある。特開２００５−６２５８４号公報（特許文献２）には外光の反射防止性に優れた反射防止フィルムが、特開２００５−２１２９８０号公報（特許文献３）には外光を吸収するような特定の波長分布を持たせた電子ディスプレイ用フィルタがそれぞれ記載されているが、コントラスト向上効果はあるものの実用の観点からは何れも未だコントラスト性能は不十分である。その為、実用に耐えうる程度のコントラスト向上効果を有するディスプレイ用フィルタは本発明者の知る限りでこれまで見出されていない。
【特許文献１】特表２００５−５０９８９５号公報
【特許文献２】特開２００５−６２５８４号公報
【特許文献３】特開２００５−２１２９８０号公報
【発明の開示】
【発明が解決しようとする課題】
【０００５】
本発明の目的は、かかる従来の問題点を解決するためになされたもので、電子ディスプレイの前面に設置するディスプレイ用フィルタであって、三波長域発光形蛍光灯のＲＧＢ発光波長における反射率及び視感透過率調整により、またさらに三波長域発光形蛍光灯のＲＧＢ発光波長における透過率の調整により、ディスプレイのコントラストを向上させ、且つ、画面の明るさを確保することを両立させることができるディスプレイ用フィルタを提供することにある。さらに本発明は、上記の課題が解消された上で、ディスプレイ用フィルタが適用されたディスプレイを提供することも課題とする。
【課題を解決するための手段】
【０００６】
本発明者は上記課題に鑑み鋭意検討した結果、三波長域発光形蛍光灯のＲＧＢ発光波長における反射率及び視感透過率の調整により、また加えて三波長域発光形蛍光灯のＲＧＢ発光波長における透過率の調整により、ディスプレイのコントラストを向上させると同時に画面の明るさを確保したディスプレイ用フィルタを提供できることを見出し、本発明を完成するに至った。
【０００７】
本発明の第１の発明は、三波長域発光形蛍光灯の緑色発光ピーク波長を中心にして±１５ｎｍの範囲の平均反射率Ｒｇ（％）と、三波長域発光形蛍光灯の青色発光ピーク波長を中心にして±１５ｎｍの範囲の平均反射率Ｒｂ（％）と、三波長域発光形蛍光灯の赤色発光ピーク波長を中心にして±１５ｎｍの範囲の平均反射率Ｒｒ（％）が、何れも３．５％以下であるディスプレイ用フィルタであって、視感透過率（Ｙ）が２０％〜５０％の範囲のディスプレイ用フィルタである。
【０００８】
本発明の第２の発明は、前記第１の発明の反射率の要件に加えて、三波長域発光形蛍光灯の緑色発光ピーク波長を中心にして±１５ｎｍの範囲の平均透過率Ｔｇ（％）が２５％〜４５％、三波長域発光形蛍光灯の青色発光ピーク波長を中心にして±１５ｎｍの範囲の平均透過率Ｔｂ（％）が３０％〜５０％、三波長域発光形蛍光灯の赤色発光ピーク波長を中心にして±１５ｎｍの範囲の平均透過率Ｔｒ（％）が２５％〜５０％の範囲であるディスプレイ用フィルタである。
【０００９】
本発明の第３の発明は、前記第１の発明の反射率の要件又は前記第の２発明の透過率調整の要件に加え、５５０ｎｍ〜６００ｎｍの波長域に透過率の極小値を有するディスプレイ用フィルタである。
【００１０】
本発明の第４の発明は、前記第１の発明〜第３の発明のいずれかの要件に加えて、電磁波遮蔽機能、色調整機能、紫外線吸収機能のいずれか一種もしくは二種以上の機能を有する一層もしくは二層以上の層を有するディスプレイ用フィルタである。
【００１１】
本発明の第５の発明は、前記第１の発明〜第４の発明のいずれかの要件のディスプレイ用フィルタがディスプレイの観察側に配置されたディスプレイである。
【００１２】
〔本発明によるコントラスト向上のメカニズム〕
外光には蛍光灯や太陽光等、様々な種類があるが、電子ディスプレイが室内で使用される場合が多いことを考えると、多くの場合、外光は蛍光灯である。蛍光灯にもいくつか種類があるものの三波長域発光形蛍光灯Ｆ１０（ＪＩＳ  Ｚ８７１９−１９９６）が使用される場合が多い。
【００１３】
コントラストは画面の白表示部分と黒表示部分との明るさ比であり、外光反射が大きいと黒表示部分が白っぽく（明るく）なってしまうためコントラストは低下する。
【００１４】
コントラストを下げる外光反射にはディスプレイ用フィルタの表面で反射される成分と、ディスプレイ用フィルタを通過しディスプレイの表面で反射された後に、再びディスプレイ用フィルタを通過して人間の目に到達する成分の２つの成分ある。そのためコントラストを上げるためには上記２成分のうち一方のみならず、２成分とも減らすのが効果的である。
【００１５】
ディスプレイ用フィルタの表面で反射される成分は、ディスプレイ用フィルタの反射調整により低減することができる。なお、外光が三波長域発光形蛍光灯Ｆ１０の場合には、通常、４４０ｎｍ、５４５ｎｍ、６１０ｎｍに、大きな発光ピーク（青色発光ピーク、緑色発光ピーク、赤色発光ピーク）が存在するが、検討の結果、発光帯としては発光ピーク波長を中心にして±１５ｎｍの範囲に広がっており、この範囲の反射率を調整することで効果的にコントラストを上げられることが判明した。本発明において、三波長域発光形蛍光灯の緑色発光のピーク波長を中心にして±１５ｎｍの範囲の平均反射率Ｒｇ（％）と、三波長域発光形蛍光灯の青色発光ピーク波長を中心にして±１５ｎｍの範囲の平均反射率Ｒｂ（％）と、三波長域発光形蛍光灯の赤色発光ピーク波長を中心にして±１５ｎｍの範囲の平均反射率Ｒｒ（％）を、何れも３．５％以下とする必要がある。平均反射率Ｒｇ、Ｒｂ、Ｒｒはフィルタ表面の外光の反射に関係し、何れも３．５％を超える反射率はディスプレイのコントラストを減じ、好ましくない。
【００１６】
もう一方の外光成分である、ディスプレイ用フィルタを通過しディスプレイの表面で反射された後に、再びディスプレイ用フィルタを通過して人間の目に到達する成分は、ディスプレイ用フィルタの透過率調整により低減することができる。ディスプレイ用フィルタの視感透過率（Ｙ）が低いほど外光成分は吸収されコントラストは上がるが、一方で電子ディスプレイからの発光も吸収されるため全体として暗い画面になりすぎてしまう恐れがある。そのため、ディスプレイ用フィルタの視感透過率（Ｙ）は２０％〜５０％の範囲がコントラストと画面明るさの確保が両立できる範囲であり好ましい。視感透過率（Ｙ）が２０％未満だと暗くなり、また５０％を超えると外光成分を十分に吸収できない。
【００１７】
なお、外光が三波長域発光形蛍光灯Ｆ１０の場合には、上述の反射率調整と同様に発光ピーク波長を中心にして±１５ｎｍの範囲の透過率を調整することで効果的にコントラストを上げられることが判明した。具体的には三波長域発光形蛍光灯の緑色発光ピーク波長を中心にして±１５ｎｍの範囲の平均透過率Ｔｇが２５％〜４５％、青色発光ピーク波長を中心にして±１５ｎｍの範囲の平均透過率Ｔｂが３０％〜５０％、赤色発光ピーク波長を中心にして±１５ｎｍの範囲の平均透過率Ｔｒが２５％〜５０％であることが好ましい。
【００１８】
また、三波長域発光形蛍光灯からは発光強度はそれほど大きくないもののＲＧＢ発光波長域以外にも、５５０ｎｍ〜６００ｎｍ波長域の発光があり、これもコントラスト低下の一因となっていることが判明した。そこでディスプレイ用フィルタには５５０ｎｍ〜６００ｎｍ波長域に光線透過率の極小値を有することが更に好ましい。
【発明の効果】
【００１９】
本発明の第１の発明によれば、三波長域発光形蛍光灯のＲＧＢ発光波長域の反射率を３．５％以下、かつ視感透過率（Ｙ）が２０〜５０％の範囲としたことから、中でも三波長発光形蛍光灯の反射を効果的に低減でき、コントラストが向上したディスプレイ用フィルタを提供できる。更に視感透過率の下限を２０％としたことから画面全体が暗くなり過ぎるのを抑制することも可能となる。
【００２０】
本発明の第２の発明によれば、第１の発明の効果に加えて、三波長域発光形蛍光灯のＲＧＢ発光波長域の光線透過率を特定したことから、更にコントラストに優れたディスプレイ用フィルタを提供できる。
【００２１】
本発明の第３の発明によれば、第１〜第２何れかの発明の効果に加えて、５５０ｎｍ〜６００ｎｍの波長域に光線透過率の極小値を有することから、三波長域発光形蛍光灯のＲＧＢ発光波長域以外からの発光である５５０ｎｍ〜６００ｎｍ波長域の発光も低減でき、更にコントラストに優れたディスプレイ用フィルタを提供できる。
【００２２】
本発明の第４の発明によれば、第１〜第３何れかの発明の効果に加えて、電磁波遮蔽機能、反射防止機能、防眩機能、防汚染機能、紫外線吸収機能のいずれか一種もしくは二種以上の機能を有する層を一層もしくは二層以上備えたディスプレイ用フィルタを提供することができる。
【００２３】
本発明の第５の発明によれば、第１〜第４何れかの発明の効果を発揮し得るディスプレイ用フィルタがディスプレイの観察側に配置されたディスプレイを提供することができる。
【発明を実施するための最良の形態】
【００２４】
本発明のディスプレイ用フィルタの反射率の調整は、フィルタに積層される反射防止層の反射率を、後述する反射防止層の説明のように調整することにより可能である。
【００２５】
本発明のディスプレイ用フィルタの透過率の調整は、後述する電磁波遮蔽層、近赤外線吸収層、色調整機能層へ透過率の調整機能を付与することにより行ってもよいし、透過率調整のために新たに一層設けてもよいが、色調整機能層へ付与する方が調整し易く、また層数が増えないため好ましい。
【００２６】
ディスプレイ用フィルタの透過率の調整は、３８０−７８０ｎｍに吸収を有する色素を用いることにより行える。透過率調整のために３８０−７８０ｎｍに吸収を有する色素を含有する層を新たに設けてもよいし、電磁波遮蔽層や、近赤外線吸収層、色調整機能層へ３８０−７８０ｎｍに吸収を有する色素を混ぜてもよい。３８０−７８０ｎｍに吸収を有する色素としては、前記色調整色素を使用することができる。色素の種類や添加量は色素の吸収極大波長や吸収係数、要求される透過率などにより適宜選択すればよい。
特に５５０−６００ｎｍの波長域に透過率の極小値を持たせるために好適な色素としては、シアニン系、オキソノール系、メチン系、サブフタロシアニン系、もしくはポルフィリン系などが挙げられる。
【００２７】
透過率調整のために新たに一層設ける際は、前記色調整色素および／もしくは５５０−６００ｎｍに吸収極大を有する色素を含有した層を透明基材上に形成し、これをディスプレイ用フィルタに透明粘着剤にて貼り付ける方法が挙げられる。
【００２８】
図１は、本発明のディスプレイ用フィルタの層構成の実施の形態の１例を示す。しかしながら、ディスプレイ用フィルタの層構成は、前記した第１発明〜第５発明のいずれかの要件を満足するものであれば、種々の層構成があり得る。図１は機能層２が、透明基材１の片側に積層された場合の本発明のディスプレイ用フィルタ１１の層構成を概略的に示す図である。図２は、機能層２−１、２−２が透明基材１の両面に一方づつ積層された場合の本発明のディスプレイ用フィルタ２１の層構成を概略的に示す図である。図２の２つの機能層２−１、２−２は、同一種類であっても異なっていてもよい。
【００２９】
機能層としては、例えば、電磁波遮蔽層、近赤外線吸収層、色調整機能層、反射防止層、防眩層、防汚染層、紫外線吸収層等が挙げられ、いずれか１種又は２種以上の機能を有する１層もしくは２層の層を挙げることができる。
【００３０】
図３は、本発明のディスプレイ用フィルタ３１がディスプレイ３０の前面に配置された状態を概略的に示す図である。
【００３１】
透明基材：
透明基材は、種々の機能層の積層対象となるか、もしくはディスプレイ用フィルタの支持体となるものである。従って、透明基材は、可視光に対して透明性を有し、種々の機能層が積層可能であれば、その種類は特に限定されるものではないが、複屈折の小さいものであれば尚好ましい。
【００３２】
例えば、透明基材としては、ポリエチレンテレフタレート（ＰＥＴ）、ポリエチレンナフタレート（ＰＥＮ）等のポリエステル類、環状ポリオレフィン、ポリエチレン、ポリプロピレン、ポリスチレン等のポリオレフィン類、ポリ塩化ビニル、ポリ塩化ビニリデンなどのビニル系樹脂、ポリカーボネート、アクリル樹脂、トリアセチルセルロース（ＴＡＣ）、ポリエーテルサルホン、もしくはポリエーテルケトン等の樹脂からなるフィルムを挙げることができ、単独で、または同種もしくは異種のものを積層して用いることができる。
【００３３】
透明基材の透明性としては、透明基材が単層の場合、可視領域の光線透過率が８０％以上であることが好ましい。また、透明性を有するとは、無色透明であることが好ましいけれども、必ずしも無色透明であることに限ることはなく、本発明の目的を妨げない程度であれば着色された着色透明であってもよい。可視領域の光線透過率は出来る限り高いことが好ましいが、最終製品としては５０％以上の光線透過率が必要なことから最低２枚を積層する場合でも、それぞれの透明基材としては光線透過率が８０％であれば、目的に適う。もちろん、光線透過率が高ければ高いほど、透明基材を複数枚積層出来るため、透明基材の単層の光線透過率は、より好ましくは８５％以上であり、最も好ましくは９０％以上である。光線透過率を向上させるには厚みを薄くするのも有効な手段である。
【００３４】
透明基材の厚みは、透明性さえ満足すれば特に制限されないが、加工性の面からは、１２μｍ程度〜３００μｍ程度の範囲であることが好ましい。厚みが１２μｍ未満の場合は透明基材が柔軟過ぎて加工する際の張力により伸張やシワが発生しやすい。また、厚みが３００μｍを超えるとフィルムの可撓性が減少し、各工程での連続巻き取りが困難になる上、透明基材どうしを複数枚、積層する際の加工性が大幅に劣るといった問題もある。
【００３５】
電磁波遮蔽層：
電磁波遮蔽層は、ディスプレイ用フィルタが適用されるディスプレイから発生した電磁波を遮蔽するものである。電磁波遮蔽層には金属メッシュ層と透明導電性薄膜層が利用されるが、電磁波遮蔽性の高い金属メッシュが好ましい。金属メッシュ層は、透明基材上に金属箔を積層し、エッチングによってメッシュ状とするので、透明基材と金属メッシュとの間には、接着剤層が介在することが普通である。接着剤層は、アクリル樹脂、ポリエステル樹脂、ポリウレタン樹脂、ポリビニルアルコール単独もしくはその部分ケン化品、塩化ビニル−酢酸ビニル共重合体、エチレン−酢酸ビニル共重合体、ポリイミド樹脂、エポキシ樹脂、ポリウレタンエステル樹脂等の接着剤で構成する。金属メッシュ層は、電磁波遮蔽能を有するものであれば、その金属の種類は特に限定されるものではなく、例えば、銅、鉄、ニッケル、クロム、アルミニウム、金、銀、ステンレス、タングステン、クロム、チタン等を用いることができ、中でも銅が好ましく、銅箔の種類としては、圧延銅箔、電解銅箔等が挙げられるが、特に電解銅箔であることが好ましい。電解銅箔を選択することにより、厚さが１０μｍ以下の均一性のよいものとすることができ、また黒化処理された際に、酸化クロム等との密着性を良好なものとすることができるからである。
【００３６】
ここで、本発明においては、上記金属メッシュは、その一方の面または両面が黒化処理されていることが好ましい。黒化処理とは、酸化クロム等により金属メッシュの表面を黒化する処理であり、ディスプレイ用フィルタにおいて、この酸化処理面は、観察者側の面となるように配置される。この黒化処理により金属メッシュ層表面に形成された酸化クロム等により、ディスプレイ用フィルタ表面の外光が吸収されることから、ディスプレイ用フィルタ表面で光が散乱することを防止することができ、良好な透過性を得ることが可能なディスプレイ用フィルタとすることができるのである。
【００３７】
金属メッシュ層の開口率は、電磁波遮蔽能の観点からは、低いほどよいが、開口率が低くなると光線透過率が低下するので、開口率としては５０％以上であることが好ましい。
【００３８】
金属メッシュ層が積層されている場合、金属メッシュ層は開口部と非開口部とが凹凸をなしているので、金属メッシュ層上に、透明樹脂が金属メッシュ層の厚み以上の厚みに形成された平坦化層が積層されていてもよい。
【００３９】
近赤外線吸収層：
近赤外線吸収層は、基本的には、透明バインダ樹脂中に、近赤外線を吸収する近赤外線吸収色素を含有するものである。
【００４０】
近赤外線吸収色素としては、ディスプレイ用フィルタが代表的な用途であるプラズマディスプレイの前面に適用される場合、プラズマディスプレイはキセノンガス放電を利用して発光する際に生じる近赤外線領域、即ち、８００ｎｍ〜１１００ｎｍの波長域を吸収するものであることが好ましく、この波長域内での光線透過率が２０％以下であることが好ましく、１０％以下であることがより好ましい。
【００４１】
同時に近赤外線吸収層は、可視光領域、即ち、３８０ｎｍ〜７８０ｎｍの波長域では、十分な光線透過率を有する必要がある。
【００４２】
上記の両方の波長域における光線透過率は、分光光度計（（株）島津製作所製、品番；「ＵＶ−３１００ＰＣ」）を使用し求めたものである。
【００４３】
近赤外線吸収色素としては、具体的には、酸化スズ、酸化インジウム、酸化マグネシウム、酸化チタン、酸化クロム、酸化ジルコニウム、酸化ニッケル、酸化アルミニウム、酸化亜鉛、酸化鉄、酸化アンモン、酸化鉛、酸化ビスマス、酸化ランタン等の無機系近赤外線吸収色素、シアニン系化合物、フタロシアニン系化合物、ナフタロシアニン系化合物、ナフトキノン系化合物、アントラキノン系化合物、アミニウム系化合物、ピリリウム系化合物、セリリウム系化合物、スクワリリウム系化合物、ジインモニウム系化合物、銅錯体類、ニッケル錯体類、ジチオール系金属錯体類等の有機系近赤外線吸収色素を１種、または２種以上を併用することができる。これらのうち、無機系近赤外線吸収色素は、平均粒径が０．００５μｍ〜１μｍの微粒子であることが好ましく、平均粒径はより好ましくは０．０１μｍ〜０．５μｍの範囲内である。
【００４４】
色調整機能層：
色調整機能層は、パネルからの発光の色純度や色再現範囲、電源ＯＦＦ時のディスプレイ色などの改善のためにディスプレイ用フィルタの色を調整するためのものである。色調整機能層は、可視領域である３８０〜７８０ｎｍに最大吸収波長を有する公知の色素から、目的に応じて任意に色素を組み合わせ、バインダ樹脂と共に塗工液とし、前述した近赤外線吸収層と同様に形成することができる。色調整機能層に用いることのできる公知の色素としては、特開２０００−２７５４３２号公報、特開２００１−１８８１２１号公報、特開２００１−３５００１３号公報、特開２００２−１３１５３０号公報等に記載の色素が好適に使用できる。更にこのほかにも、黄色光、赤色光、青色光等の可視光を吸収するアントラキノン系、ナフタレン系、アゾ系、フタロシアニン系、ピロメデン系、テトラアザポロフィリン系、スクアリリウム系、シアニン系等の色素を使用することができる。
【００４５】
反射防止層：
反射防止層は、高屈折率層と低屈折率層が順に積層されたものが代表的であるが、これ以外の積層構造を持つものもある。高屈折率層は、例えば、ＺｎＯやＴｉＯ2 の素材の薄膜、もしくはこれらの素材の微粒子が分散した透明樹脂膜である。また、低屈折率層は、ＳｉＯ2 からなる薄膜、もしくはＳｉＯ2 ゲル膜、または、フッ素含有の、もしくはフッ素およびケイ素含有の透明樹脂膜である。反射防止層が積層されたことにより、積層された側の外光等の不要な光の反射を低下させ、適用されるディスプレイの画像もしくは映像のコントラストを高めることができる。
【００４６】
防眩層：
防眩層は、例えば、透明樹脂中に直径数μｍ程度のポリスチレン樹脂やアクリル樹脂等のビーズを分散させたものであり、層が持つ光拡散性により、ディスプレイ前面に配置した際に、ディスプレイの特定の位置、方向に生じるシンチレーションの防止を行なうためのものである。
【００４７】
防汚染層：
防汚染層は、ディスプレイ用フィルタを使用する際に、その表面に、不用意な接触や環境からの汚染が原因で、ごみや汚染物質が付着するのを防止し、あるいは付着しても除去しやすくするために形成される層である。例えば、フッ素系コート剤、シリコン系コート剤、シリコン・フッ素系コート剤等が使用され、なかでもシリコン・フッ素系コート剤が好ましく適用される。これらの防汚染層の厚さは好ましくは１００ｎｍ以下で、より好ましくは１０ｎｍ以下であり、さらに好ましくは５ｎｍ以下である。これらの防汚染層の厚さが１００ｎｍを超えると防汚染性の初期値は優れているが、耐久性において劣るものとなる。防汚染性とその耐久性のバランスから５ｎｍ以下が最も好ましい。
【００４８】
紫外線吸収層：
紫外線吸収剤は、前記透明基材中に含有させてもよいが、紫外線吸収剤を含有させた独立の層、即ち、紫外線吸収層として設けられているのが好ましい。紫外線吸収層は、バインダー樹脂として、例えば、アクリル系樹脂、ポリカーボネート系樹脂、エチレンービニルアルコール系共重合樹脂、エチレンー酢酸ビニル系共重合樹脂、ＡＳ樹脂、ポリエステル系樹脂、塩酢ビ樹脂、ポリビニルブチラール系樹脂、ＰＶＰＡ、ポリスチレン系樹脂、フェノール系樹脂、フェノキシ系樹脂、ポリスルフォン、ナイロン、セルロース系樹脂、酢酸セルロース系樹脂等に、紫外線吸収剤を含有させたものを、塗布法により、通常、０．１〜３０μｍ、好ましくは０．５〜１０μｍの膜厚の層として形成する。尚、紫外線吸収層は、フィルタとしての使用時に近赤外線吸収層よりも外界側に位置させるか、外界側に位置する層に含有させるのが、近赤外線吸収層中の近赤外線吸収剤の劣化を保護するために好ましい。
【００４９】
前記紫外線吸収剤としては、例えば、２−（２’−ヒドロキシ−５’−メチルフェニル）ベンゾトリアゾール、２−（２’−ヒドロキシ−５’−ブチルフェニル）ベンゾトリアゾール、２−（２’−ヒドロキシ−５’−ｔ−ブチルフェニル）ベンゾトリアゾール、２−（２’−ヒドロキシ−５’−ｔ−オクチルフェニル）ベンゾトリアゾール、２−（２’−ヒドロキシ−３’，５’−ジ−ｔ−ブチルフェニル）ベンゾトリアゾール、２−（２’−ヒドロキシ−３’，５’−ジ−ｔ−アミルフェニル）ベンゾトリアゾール、２−（２’−ヒドロキシ−３’−ｔ−ブチル−５’−メチルフェニル）−５−クロロベンゾトリアゾール、２−（２’−ヒドロキシ−３’，５’−ジ−ｔ−ブチルフェニル）−５−クロロベンゾトリアゾール等のベンゾトリアゾール系；２，４−ジヒドロキシベンゾフェノン、２−ヒドロキシ−４−メトキシベンゾフェノン、２−ヒドロキシ−４−オクチルオキシベンゾフェノン、２−ヒドロキシ−４−ドデシルオキシベンゾフェノン、２，２’−ジヒドロキシ−４−メトキシベンゾフェノン、２，２’−ジヒドロキシ−４，４’−ジメトキシベンゾフェノン等のベンゾフェノン系；フェニルサリシレート、ｐ−ｔ−ブチルフェニルサリシレート、ｐ−オクチルフェニルサリシレート等のサリシレート系；ヘキサデシル−２，５−ｔ−ブチル−４−ヒドロキシベンゾエート、２，４−ジ−ｔ−ブチルフェニル−３’，５’−ジ−ｔ−ブチル−４’−ヒドロキシベンゾエート等のベンゾエート系等の有機系紫外線吸収剤や、酸化チタン、酸化亜鉛、酸化セリウム、酸化鉄、硫酸バリウム等の無機系紫外線吸収剤が挙げられる。紫外線吸収層の吸収性能としては波長３８０ｎｍ以下における紫外線の透過率を３０％以下とすることが必要であり、勿論、波長３８０ｎｍ以下の紫外線を１００％カットしていれば尚良い。これにより紫外線による色素の劣化を抑制することが可能となり、近赤外線遮蔽能や初期色味が長時間安定なディスプレイ用フィルタを得ることができる。
【００５０】
尚、前記の如き独立した紫外線吸収層は、前記紫外線吸収剤を含有させた層を設ける代わりに、市販の紫外線カットフィルタ、例えば、富士写真フィルム社製の「シャープカットフィルターＳＣ−３８」（商品名）、「同ＳＣ−３９」、「同ＳＣ−４０」、三菱レーヨン社製の「アクリプレン」（商品名）等を用いて積層することによって形成することもできる。
【実施例】
【００５１】
以下、実施例および比較例を挙げて、本発明を更に具体的に説明する。これらの記載により本発明を制限するものではない。なお、実施例中、部は特に特定しない限り重量部を表す。
【００５２】
下記の実施例及び比較例で得られたディスプレイ用フィルタの、視感透過率及びコントラストの視感評価方法は以下の方法により行った。
１．視感透過率（定義ＪＩＳ  Ｚ８１０５−１９８２）：島津製作所株式会社製分光光度計ＵＶ３１００ＰＣ（商品名）により測定したフィルタの透過スペクトルを用い、ＸＹＺ表色系の三刺激値のＹを計算し、視感透過率（Ｙ）とした。計算方法は、ＪＩＳ  Ｚ８７２２−２０００によった。
２．コントラストの視感評価：パイオニア社製プラズマディスプレイ（ＰＤＰ−４３５ＨＤＬ：商品名）の前にフィルターを設置した上でディスプレイ右半分に白色を表示し、左半分には黒を表示した状態で、目視にてコントラスト及び画面明るさを評価した。なお評価はいずれも三波長域発光形昼白色蛍光灯が天井に設置された部屋の中で行った。コントラストが高く、視認性に優れると感じたものを○、コントラストが低く、視認性に劣ると感じたものを×で示した。また、画面明るさが十分で、視認性に優れると感じたものを○、画面明るさが不十分で、視認性に劣ると感じたものを×で示した。
【００５３】
〔実施例１〕
バインダ樹脂としてアクリル系であるダイヤナールＢＲ−８０（商品名：三菱レイヨン製）をメチルエチルケトン／トルエン中（溶媒配合比＝１：１）に固形分比が２０％（質量基準）となるよう溶解した樹脂溶液１９．６ｇ中に近赤外線吸収色素ＩＲＧ−０２２（商品名：日本化薬製）を０．２ｇとＩＲ−１（日本触媒）０．１ｇと、波長５８５ｎｍに吸収極大を有する色素ＴＡＰ−１２（商品名：山田化学工業製）０．０５ｇを添加して十分分散させて得た塗布用溶液を用い、ＵＶカット機能を有す市販の反射防止フィルムの基材フィルム側に、マイヤーバーにて乾燥膜厚が５μｍになるように塗布し、風速５ｍ／ｓｅｃのドライエアーが当たるオーブンにて１３０℃で１分間乾燥して近赤外線および５８５ｎｍに吸収を有する層を形成した。
【００５４】
次にバインダ樹脂としてアクリル系であるＳＫダイン２０９４（商品名：綜研化学製）をトルエン中（溶媒配合比＝１：１）に固形分比が２０％（質量基準）となるよう希釈した樹脂溶液９９．７ｇ中に色調整用色素であるＢＬＡＣＫ  Ａ−Ｎ、ＲＥＤ  Ａ−２Ｇ、ＶＩＯＬＥＴ  Ａ−Ｒ（いずれも商品名：日本化薬製）をそれぞれ０．０１０ｇと０．０１５ｇと０．０１５ｇとを添加して十分分散させて得た塗布用溶液を作製し、電磁波シールドメッシュ（線幅１０μｍ、線ピッチ３００μｍ）のメッシュ側にこれをアプリケーターにて乾燥膜厚が２５μｍになるように塗布し、風速５ｍ／ｓｅｃのドライエアーが当たるオーブンにて７０℃で２分間乾燥して、電磁波シールドメッシュ上に色調整機能層を形成した。この色調整機能層と、近赤外線および５８５ｎｍに吸収を有する層とを貼りあわせ、さらに、電磁波シールドメッシュの基材フィルム側をガラスと２５ｕｍ厚の透明粘着（ＣＳ９６２１，商品名：日東電工製）を貼り合わせることによりディスプレイ用フィルタを得た。
得られたディスプレイ用フィルタの反射率および透過率を下記の表１に記す。
【００５５】
〔実施例２〕
色調整機能層に使用する色素として、ＢＬＡＣＫ  Ａ−Ｎ（商品名、日本化薬（株）製）を０．０１０ｇから０．０５０ｇへ増量した以外は、前記実施例１と同様に実施してディスプレイ用フィルタを得た。得られたディスプレイ用フィルタの反射率および透過率を下記の表１に記す。
【００５６】
〔実施例３〕
色調整機能層に使用する色素として、ＢＬＡＣＫ  Ａ−Ｎ（商品名、日本化薬（株）製）を０．０１０ｇから０．１００ｇへ増量した以外は、前記実施例１と同様に実施してディスプレイ用フィルタを得た。得られたディスプレイ用フィルタの反射率および透過率を下記の表１に記す。
【００５７】
〔実施例４〕
色調整機能層に使用する色素として、ＢＬＡＣＫ  Ａ−Ｎ（商品名、日本化薬（株）製）を０．０１０ｇから０．１６０ｇへ増量した以外は、前記実施例１と同様に実施してディスプレイ用フィルタを得た。得られたディスプレイ用フィルタの反射率および透過率を下記の表１に記す。
【００５８】
〔実施例５〕
波長５８５ｎｍに吸収極大を有する色素ＴＡＰ−１２（商品名、山田化学工業製）を使用しなかった以外は、前記実施例１と同様に実施してディスプレイ用フィルタを得た。得られたディスプレイ用フィルタの反射率および透過率を下記の表１に記す。
【００５９】
〔比較例１〕
反射防止フィルムの代わりにＰＥＴフィルムであるコスモシャインＡ４３００（商品名、東洋紡績（株）製）を使用した以外は、前記実施例１と同様に実施してディスプレイ用フィルタを得た。得られたディスプレイ用フィルタの反射率および透過率を下記の表１に記す。
【００６０】
〔比較例２〕
電磁波シールドメッシュ（線幅１０μｍ、線ピッチ３００μｍ）を使用しなかった以外は、前記実施例５と同様に実施してディスプレイ用フィルタを得た。得られたディスプレイ用フィルタの反射率および透過率を下記の表１に記す。
【００６１】
〔比較例３〕
色調整機能層に使用する色素として、ＢＬＡＣＫ  Ａ−Ｎ（商品名、日本化薬（株）製）を０．０１０ｇから０．２１０ｇへ増量した以外は、前記実施例１と同様に実施してディスプレイ用フィルタを得た。得られたディスプレイ用フィルタの反射率および透過率を下記の表１に記す。
【００６２】
〔比較例４〕
反射防止フィルムとしてＯＰＴＦＩＮＥ−ＩＩ（商品名、（株）帝人製）を使用した以外は、前記実施例２と同様に実施してディスプレイ用フィルタを得た。得られたディスプレイ用フィルタの反射率および透過率を下記の表１に記す。
【００６３】
【表１】
2007086172.tif 000002
【００６４】
表１のコントラストの評価は、前記視感評価の手法によって行った評価である。実施例１−５はコントラストが高く感じられ、且つ画像全体も明るく感じられた。実施例５は、平均透過率Ｔｇが若干高いため、実用上問題ないレベルであるが、実施例１−４と比較すると若干コントラストの低下が見られた。比較例１及び比較例４は平均反射率が高いために、比較例２は視感透過率が高いために、黒表示部分に蛍光灯が強く映り込んで黒が白っぽくなりコントラストの低下が見られた。比較例３は視感透過率が低すぎるために画像全体が暗く感じられた。
【産業上の利用可能性】
【００６５】
本発明のディスプレイフィルタは、コントラストが高く感じられ、且つ画面の明るさとコントラストの高さが両立しているので、電子ディスプレイの前面に適用するフィルタとして実用性が高い。
【図面の簡単な説明】
【００６６】
【図１】本発明のディスプレイ用フィルタの層構成の実施の形態の１例を示す概略図である。
【図２】機能層が透明基材の両面に一方づつ積層された場合の本発明のディスプレイ用フィルタの層構成を示す概略図である。
【図３】本発明のディスプレイ用フィルタがディスプレイの前面に配置された状態を概略的に示す図である。
【符号の説明】
【００６７】
１  透明基材
２、２−１、２−２  機能層
１１、２１、３１    ディスプレイ用フィルタ
３０  ディスプレイ
【図１】
2007086172.tif 000003
【図２】
2007086172.tif 000004
【図３】
2007086172.tif 000005